(57)【要約】【課題】  ビーディング性及び密着性に優れる画像が得られるインクの提供。【解決手段】  色材と、ウレタン樹脂と、ジエチレングリコールジエチルエーテルと、シロキサン化合物と、を含有するインクであって、前記ジエチレングリコールジエチルエーテルの含有量は、前記インクの全量に対して、６．０質量％以上であるインク。【選択図】なし【特許請求の範囲】
【請求項１】
色材と、ウレタン樹脂と、ジエチレングリコールジエチルエーテルと、シロキサン化合物と、を含有するインクであって、
前記ジエチレングリコールジエチルエーテルの含有量は、前記インクの全量に対して、６．０質量％以上であるインク。
【請求項２】
前記ウレタン樹脂の含有量は、前記インクの全量に対して、８．０質量％以下である請求項１に記載のインク。
【請求項３】
更に、下記一般式（１）で表される化合物を含有する請求項１又は２に記載のインク。
【化１】
2020152743.tif 000005
（上記一般式（１）中、Ｒ１、Ｒ２、及びＲ３は、それぞれ独立して、炭素数１以上８以下の炭化水素基を表す。）
【請求項４】
前記シロキサン化合物の含有量は、前記インクの全量に対して、１．０質量％以上２．０質量％以下である請求項１乃至３のいずれか一項に記載のインク。
【請求項５】
前記ジエチレングリコールジエチルエーテルの含有量と、前記シロキサン化合物の含有量と、の質量比（ジエチレングリコールジエチルエーテル／シロキサン化合物）は、２．７以上１０．０以下である請求項１乃至４のいずれか一項に記載のインク。
【請求項６】
請求項１乃至５のいずれか一項に記載のインクが収容されたインク収容容器。
【請求項７】
請求項６に記載のインク収容容器と、収容された前記インクを付与するインク付与手段と、を有する記録装置。
【請求項８】
前記インク付与手段は、非浸透性基材に対して前記インクを付与する請求項７に記載の記録装置。
【請求項９】
請求項１乃至５のいずれか一項に記載のインクを付与するインク付与工程を有する記録方法。
【発明の詳細な説明】
【技術分野】
【０００１】
本発明は、インク、インク収容容器、記録装置、及び記録方法に関する。
【背景技術】
【０００２】
インクジェット記録装置は、低騒音、低ランニングコスト、カラー印刷が容易であるなどの利点を有しており、デジタル信号の出力機器として一般家庭に広く普及している。また、近年では、家庭用のみならず商業用途や産業用途にもインクジェット技術が利用されてきている。そして、商業用途や産業用途では、インク低吸収性の印刷用塗工紙（コート紙）やインク非吸収性のプラスチックメディアが記録媒体として用いられるため、これらメディアに対しても、インクジェット記録方法により、従来のオフセット印刷並の画質を実現することが求められている。
【０００３】
特許文献１には、実施例において、顔料分散液、ポリシロキサン界面活性剤、ポリウレタン樹脂粒子、ジプロピレングリコールモノメチルエーテルを含有するインクが開示されている。
【発明の概要】
【発明が解決しようとする課題】
【０００４】
本発明は、ビーディング性及び密着性に優れる画像が得られるインクを提供することを目的とする。
【課題を解決するための手段】
【０００５】
請求項１に係る発明は、色材と、ウレタン樹脂と、ジエチレングリコールジエチルエーテルと、シロキサン化合物と、を含有するインクであって、前記ジエチレングリコールジエチルエーテルの含有量は、前記インクの全量に対して、６．０質量％以上であるインクである。
【発明の効果】
【０００６】
本発明によると、ビーディング性及び密着性に優れる画像が得られるインクを提供することができる。
【図面の簡単な説明】
【０００７】
【図１】図１は、記録装置の一例を示す斜視説明図である。
【図２】図２は、メインタンクの一例を示す斜視説明図である。
【発明を実施するための形態】
【０００８】
以下、本発明の一実施形態について説明する。
【０００９】
＜＜インク＞＞
本実施形態のインクは、有機溶剤、色材、及び樹脂等を含有する。また、必要に応じて、水、及びその他添加剤を含有してもよい。
【００１０】
＜有機溶剤＞
本実施形態のインクは、ジエチレングリコールジエチルエーテルを含有し、必要に応じて、一般式（１）で表される化合物、及びその他有機溶剤を含有してもよい。
【００１１】
−ジエチレングリコールジエチルエーテル−
インクは、ジエチレングリコールジエチルエーテルを含有する。ジエチレングリコールジエチルエーテルの含有量は、インクの全量に対して、６．０質量％以上である。ジエチレングリコールジエチルエーテルを上記含有量の範囲で用いることで、インクにより形成される画像においてビーディング性と密着性を向上させることができる。なお、ビーディングとは、インクの乾燥性が不足すること等により生じる画像ムラのことであり、画像ムラの少ない均一な画像であることが望ましい。また、ジエチレングリコールジエチルエーテルの含有量は、インクの全量に対して、６．０質量％以上２０．０質量％以下であることが好ましく、６．０質量％以上１０．０質量％以下であることがより好ましい。この範囲内であることで、インクの分散安定性が向上する。
【００１２】
−一般式（１）で表される化合物−
インクは、下記一般式（１）で表される化合物を含有することが好ましい。一般式（１）で表される化合物をインク中に含有させることで、インクを付与する記録媒体として非浸透性記録媒体を用いた場合においても、インクのビーディング性を向上させることができる。
【化１】
2020152743.tif 000002
一般式（１）中、Ｒ１、Ｒ２、及びＲ３は、それぞれ独立して、炭素数１以上８以下の炭化水素基を表す。具体的には、例えば、３−メトキシ−Ｎ，Ｎ-ジメチルプロピオンアミド、３−ブトキシ−Ｎ，Ｎ-ジメチルプロピオンアミド等が挙げられる。
また、一般式（１）で表される化合物の含有量は、インクの全量に対して、０．５質量％以上２０．０質量％以下であることが好ましく、１．０質量％以上１０．０質量％以下であることがより好ましく、３．０質量％以上１０．０質量％以下であることが更に好ましい。
【００１３】
−その他有機溶剤−
インクは、上記のジエチレングリコールジエチルエーテルおよび一般式（１）で表される化合物以外の有機溶剤であるその他有機溶剤を含有してもよい。その他有機溶剤としては、特に限定されないが、２５℃１気圧下で液体の有機溶剤を好適に用いることができる。例えば、多価アルコール類、多価アルコールアルキルエーテル類や多価アルコールアリールエーテル類などのエーテル類、含窒素複素環化合物、アミド類、アミン類、含硫黄化合物類を用いることができる。
【００１４】
有機溶剤の具体例としては、例えば、エチレングリコール、ジエチレングリコール、１，２−プロパンジオール、１，３−プロパンジオール、１，２−ブタンジオール、１，３−ブタンジオール、１，４−ブタンジオール、２，３−ブタンジオール、３−メチル−１，３−ブタンジオール、トリエチレングリコール、ポリエチレングリコール、ポリプロピレングリコール、１，２−ペンタンジオール、１，３−ペンタンジオール、１，４−ペンタンジオール、２，４−ペンタンジオール、１，５−ペンタンジオール、１，２−ヘキサンジオール、１，６−ヘキサンジオール、１，３−ヘキサンジオール、２，５−ヘキサンジオール、１，５−ヘキサンジオール、グリセリン、１，２，６−ヘキサントリオール、２−エチル−１，３−ヘキサンジオール、エチル−１，２，４−ブタントリオール、１，２，３−ブタントリオール、２，２，４−トリメチル−１，３−ペンタンジオール、ペトリオール等の多価アルコール類、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテル等の多価アルコールアルキルエーテル類、エチレングリコールモノフェニルエーテル、エチレングリコールモノベンジルエーテル等の多価アルコールアリールエーテル類、２−ピロリドン、Ｎ−メチル−２−ピロリドン、Ｎ−ヒドロキシエチル−２−ピロリドン、１，３−ジメチル−２−イミダゾリジノン、ε−カプロラクタム、γ−ブチロラクトン等の含窒素複素環化合物、ホルムアミド、Ｎ−メチルホルムアミド、Ｎ，Ｎ−ジメチルホルムアミド等のアミド類、モノエタノールアミン、ジエタノールアミン、トリエチルアミン等のアミン類、ジメチルスルホキシド、スルホラン、チオジエタノール等の含硫黄化合物、プロピレンカーボネート、炭酸エチレン等が挙げられる。
【００１５】
有機溶剤としては、炭素数８以上のポリオール化合物、及びグリコールエーテル化合物も好適に使用される。炭素数８以上のポリオール化合物の具体例としては、２−エチル−１，３−ヘキサンジオール、２，２，４−トリメチル−１，３−ペンタンジオールなどが挙げられる。
グリコールエーテル化合物の具体例としては、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテル等の多価アルコールアルキルエーテル類；エチレングリコールモノフェニルエーテル、エチレングリコールモノベンジルエーテル等の多価アルコールアリールエーテル類などが挙げられる。
炭素数８以上のポリオール化合物及びグリコールエーテル化合物は、記録媒体として紙を用いた場合に、インクの浸透性を向上させることができる。
【００１６】
有機溶剤のインク中における含有量は、特に制限はなく、目的に応じて適宜選択することができるが、インクの乾燥性及び吐出信頼性の点から、インク全量に対して、１０．０質量％以上６０．０質量％以下が好ましく、２０．０質量％以上６０．０質量％以下がより好ましい。
【００１７】
＜樹脂＞
本実施形態のインクは、ウレタン樹脂を含有し、必要に応じて、ウレタン樹脂以外のその他樹脂を含有してもよい。
【００１８】
−ウレタン樹脂−
インクはウレタン樹脂を含有する。ウレタン樹脂を含有することでインクにより形成される画像に、高い画像光沢度、耐擦過性、及び密着性を付与することができる。これら機能をより付与するために、ウレタン樹脂はウレタン樹脂粒子としてインク中で用いられることが好ましい。ウレタン樹脂としては、例えば、ポリエーテル系ポリウレタン樹脂、ポリカーボネート系ポリウレタン樹脂、ポリエステル系ポリウレタン樹脂などが挙げられる。
【００１９】
ウレタン樹脂は、製造品を使用しても市販品を使用してもよい。市販品としては、例えば、ユーコートＵＸ−４８５（ポリカーボネート系ポリウレタン樹脂粒子）、ユーコートＵＷＳ−１４５（ポリエステル系ポリウレタン樹脂粒子）、パーマリンＵＡ−３６８Ｔ（ポリカーボネート系ポリウレタン樹脂粒子）、パーマリンＵＡ−２００（ポリエーテル系ポリウレタン樹脂粒子）（以上、三洋化成工業株式会社製）などが挙げられる。これらは、１種単独で使用してもよいし、２種以上を併用してもよい。
【００２０】
ウレタン樹脂の含有量は特に限定されないが、分散性を高める点から、インク全量の１２．０質量％以下とすることが好ましく、９．０質量％以下とすることがより好ましい。また、８質量％以下とすることで、光沢度が高く、画像光沢に優れる画像が得られ、好ましい。また、インクを用いて形成される画像の耐擦過性を高める点から、ウレタン樹脂の含有量をインク全量の５．０質量％以上とすることが好ましい。
【００２１】
−−ウレタン樹脂の製造に用いる各種材料−−
ウレタン樹脂は、例えば、ポリオールとポリイソシアネートとを反応させて得ることができる。
【００２２】
−−−ポリオール−−−
ポリオールとしては、例えば、ポリエーテルポリオール、ポリカーボネートポリオール、ポリエステルポリオールなどが挙げられる。これらは、１種単独で使用してもよいし、２種以上を併用してもよい。
ウレタン樹脂は、ポリカーボネートポリオールを用いて得られるポリカーボネート系ウレタン樹脂であることが好ましい。カーボネート基は高い凝集力を有するため、ポリカーボネート系ウレタン樹脂を含有したインクは耐水性、耐熱性、耐摩耗性、耐候性、及び耐擦過性に優れる。そのため、ポリカーボネート系ウレタン樹脂を含有したインクは、屋外用途のような過酷な環境において使用されるインク用途に好適である。
【００２３】
ポリエーテルポリオールとしては、例えば、活性水素原子を２個以上有する化合物の少なくとも１種を出発原料として、アルキレンオキサイドを付加重合させたものなどが挙げられる。
活性水素原子を２個以上有する化合物としては、例えば、エチレングリコール、ジエチレングリコール、トリエチレングリコール、プロピレングリコール、トリメチレングリコール、１，３−ブタンジオール、１，４−ブタンジオール、１，６−ヘキサンジオール、グリセリン、トリメチロールエタン、トリメチロールプロパンなどが挙げられる。これらは、１種単独で使用してもよいし、２種以上を併用してもよい。
アルキレンオキサイドとしては、例えば、エチレンオキサイド、プロピレンオキサイド、ブチレンオキサイド、スチレンオキサイド、エピクロルヒドリン、テトラヒドロフランなどが挙げられる。これらは、１種単独で使用してもよいし、２種以上を併用してもよい。
なお、具体的には、ポリエーテルポリオールとしては、ポリオキシテトラメチレングリコール、ポリオキシプロピレングリコールなどが好ましい。これらを用いることで、優れた耐擦過性を付与できるインク用バインダーとしてのウレタン樹脂を得ることができる。
【００２４】
ポリカーボネートポリオールとしては、例えば、炭酸エステルとポリオールとを反応させて得られるもの、ホスゲンとビスフェノールＡ等とを反応させて得られるものなどが挙げられる。これらは、１種単独で使用してもよいし、２種以上を併用してもよい。
炭酸エステルとしては、例えば、メチルカーボネート、ジメチルカーボネート、エチルカーボネート、ジエチルカーボネート、シクロカーボネート、ジフェニルカーボネートなどが挙げられる。これらは、１種単独で使用してもよいし、２種以上を併用してもよい。
ポリオールとしては、例えば、エチレングリコール、ジエチレングリコール、トリエチレングリコール、１，２−プロピレングリコール、１，３−プロピレングリコール、ジプロピレングリコール、１，４−ブタンジオール、１，３−ブタンジオール、１，２−ブタンジオール、２，３−ブタンジオール、１，５−ペンタンジオール、１，５−ヘキサンジオール、２，５−ヘキサンジオール、１，６−ヘキサンジオール、１，７−ヘプタンジオール、１，８−オクタンジオール、１，９−ノナンジオール、１，１０−デカンジオール、１，１１−ウンデカンジオール、１，１２−ドデカンジオール、１，４−シクロヘキサンジオール、１，４−シクロヘキサンジメタノール、ハイドロキノン、レゾルシン、ビスフェノール−Ａ、ビスフェノール−Ｆ、４，４’−ビフェノール等の比較的低分子量のジヒドロキシ化合物；ポリエチレングリコール、ポリプロピレングリコール、ポリオキシテトラメチレングリコール等のポリエーテルポリオール；ポリヘキサメチレンアジペート、ポリヘキサメチレンサクシネート、ポリカプロラクトン等のポリエステルポリオールなどが挙げられる。これらは、１種単独で使用してもよいし、２種以上を併用してもよい。
【００２５】
ポリエステルポリオールとしては、例えば、低分子量のポリオールとポリカルボン酸とをエステル化反応して得られるもの、ε−カプロラクトン等の環状エステル化合物を開環重合反応して得られるポリエステル、これらの共重合ポリエステルなどが挙げられる。これらは、１種単独で使用してもよいし、２種以上を併用してもよい。
低分子量のポリオールとしては、例えば、エチレングリコール、プロピレングリコールなどが挙げられる。これらは、１種単独で使用してもよいし、２種以上を併用してもよい。
ポリカルボン酸としては、例えば、コハク酸、アジピン酸、セバシン酸、ドデカンジカルボン酸、テレフタル酸、イソフタル酸、フタル酸、これらの無水物又はエステル形成性誘導体などが挙げられる。これらは、１種単独で使用してもよいし、２種以上を併用してもよい。
【００２６】
−−−ポリイソシアネート−−−
ポリイソシアネートとしては、例えば、フェニレンジイソシアネート、トリレンジイソシアネート、ジフェニルメタンジイソシアネート、ナフタレンジイソシアネート等の芳香族ジイソシアネート；ヘキサメチレンジイソシアネート、リジンジイソシアネート、シクロヘキサンジイソシアネート、イソホロンジイソシアネート、ジシクロヘキシルメタンジイソシアネート、キシリレンジイソシアネート、テトラメチルキシリレンジイソシアネート、２，２，４−トリメチルヘキサメチレンジイソシアネート等の脂肪族又は脂環式ジイソシアネートなどが挙げられる。これらは、１種単独で使用してもよいし、２種以上を併用してもよい。これらの中でも、インクが、ポスターや看板などの屋外向けの用途として用いられた場合に、長期耐候性を持つ画像を形成できる点から、脂環式ジイソシアネートを用いることが好ましい。また、脂環式ジイソシアネートを用いることで、画像の強度が向上し、優れた耐擦過性を得られる。脂環式ジイソシアネートとしては、例えば、イソホロンジイソシアネート、ジシクロヘキシルメタンジイソシアネートなどが挙げられる。脂環式ジイソシアネートの含有量としては、ポリイソシアネート全量に対して、６０．０質量％以上が好ましい。
【００２７】
−−ウレタン樹脂の製造方法−−
ウレタン樹脂は、従来一般的に用いられている製造方法により得ることができ、例えば、次の方法などが挙げられる。
まず、無溶剤下又は有機溶剤の存在下で、上記ポリオールと上記ポリイソシアネートとを、イソシアネート基が過剰になる当量比で反応させて、イソシアネート末端ウレタンプレポリマーを製造する。次いで、イソシアネート末端ウレタンプレポリマー中のアニオン性基を必要に応じて中和剤により中和し、その後、鎖延長剤と反応させて、最後に必要に応じて系内の有機溶剤を除去することによってウレタン樹脂を得る。
【００２８】
−−−有機溶剤−−−
ウレタン樹脂の製造に使用できる有機溶剤としては、例えば、アセトン、メチルエチルケトン等のケトン類；テトラヒドロフラン、ジオキサン等のエーテル類；酢酸エチル、酢酸ブチル等の酢酸エステル類；アセトニトリル等のニトリル類；ジメチルホルムアミド、Ｎ−メチルピロリドン、Ｎ−エチルピロリドン等のアミド類などが挙げられる。これらは、１種単独で使用してもよいし、２種以上を併用してもよい。
【００２９】
−−−鎖延長剤−−−
鎖延長剤としては、例えば、ポリアミンやその他の活性水素基含有化合物などが挙げられる。
ポリアミンとしては、例えば、エチレンジアミン、１，２−プロパンジアミン、１，６−ヘキサメチレンジアミン、ピペラジン、２，５−ジメチルピペラジン、イソホロンジアミン、４，４’−ジシクロヘキシルメタンジアミン、１，４−シクロヘキサンジアミン等のジアミン類；ジエチレントリアミン、ジプロピレントリアミン、トリエチレンテトラミン等のポリアミン類；ヒドラジン、Ｎ，Ｎ’−ジメチルヒドラジン、１，６−ヘキサメチレンビスヒドラジン等のヒドラジン類；コハク酸ジヒドラジド、アジピン酸ジヒドラジド、グルタル酸ジヒドラジド、セバシン酸ジヒドラジド、イソフタル酸ジヒドラジド等のジヒドラジド類などが挙げられる。これらは、１種単独で使用してもよいし、２種以上を併用してもよい。
その他の活性水素基含有化合物としては、例えば、エチレングリコール、ジエチレングリコール、トリエチレングリコール、プロピレングリコール、１，３−プロパンジオール、１，３−ブタンジオール、１，４−ブタンジオール、ヘキサメチレングリコール、サッカロース、メチレングリコール、グリセリン、ソルビトール等のグリコール類；ビスフェノールＡ、４，４’−ジヒドロキシジフェニル、４，４’−ジヒドロキシジフェニルエーテル、４，４’−ジヒドロキシジフェニルスルホン、水素添加ビスフェノールＡ、ハイドロキノン等のフェノール類；水などが挙げられる。これらは、インクの保存安定性が低下しない範囲内であれば、１種を単独で用いても、２種以上を併用してもよい。
【００３０】
−−ウレタン樹脂の状態−−
ウレタン樹脂は、上述した通りウレタン樹脂粒子の状態でインク中に存在することが好ましい。このようなインクは、水を分散媒として分散した樹脂エマルションの状態で、色材や有機溶剤などの材料と混合して得ることが好ましい。樹脂エマルションの状態で有機溶剤、色材、及び水等と配合してインクを作製することで、作業の容易性や均一分散性が向上する。
【００３１】
ウレタン樹脂粒子は、インクに添加されている有機溶剤に溶解することで造膜し、膜状の記録層（画像）を形成する。すなわち、インク付与後にインクから水が蒸発することでウレタン樹脂粒子の造膜が促進される。そのため、使用するウレタン樹脂粒子の種類によっては、加熱工程を有さない記録を行うことも可能である。
【００３２】
ウレタン樹脂粒子を、水に分散させる方法としては特に限定されないが、例えば、分子構造中にアニオン性基を有する自己乳化型の樹脂粒子を用いる方法、及び分散剤を利用した強制乳化型の樹脂粒子を用いる方法などが挙げられる。これらの中でも、記録物の強度を上げる点から、分子構造中にアニオン性基を有する自己乳化型の樹脂粒子を用いる方法が好ましい。
【００３３】
自己乳化型のウレタン樹脂粒子を用いた場合のアニオン性基の酸価としては、水分散性、耐擦過性、及び耐薬品性の点から、５ｍｇＫＯＨ／ｇ以上１００ｍｇＫＯＨ／ｇ以下が好ましく、５ｍｇＫＯＨ／ｍｇ以上５０ｍｇＫＯＨ／ｍｇ以下がより好ましい。
【００３４】
アニオン性基としては、例えば、カルボキシル基、カルボキシレート基、スルホン酸基、スルホネート基などが挙げられる。これらの中でも、良好な水分散安定性を維持する点から、一部又は全部が塩基性化合物等によって中和されたカルボキシレート基やスルホネート基が好ましい。なお、アニオン性基を樹脂中に導入するには、アニオン性基を持ったモノマーを使用すればよい。
また、アニオン性基は、塩基性化合物により中和されていることが好ましい。塩基性化合物としては、例えば、アンモニア、トリエチルアミン、ピリジン、モルホリン等の有機アミン；モノエタノールアミン等のアルカノールアミン；Ｎａ、Ｋ、Ｌｉ、Ｃａ等を含む金属塩基化合物などが挙げられる。これらは、１種単独で使用してもよいし、２種以上を併用してもよい。
【００３５】
強制乳化型のウレタン樹脂粒子を用いて水分散体を製造する方法としては、例えば、ノニオン性界面活性剤、アニオン性界面活性剤等の界面活性剤を用いる方法などが挙げられる。これらは、１種単独で使用してもよいし、２種以上を併用してもよい。これらの中でも、耐水性の点から、ノニオン性界面活性剤を用いる方法が好ましい。
【００３６】
ノニオン性界面活性剤としては、例えば、ポリオキシエチレンアルキルエーテル、ポリオキシエチレンアルキレンアルキルエーテル、ポリオキシエチレン誘導体、ポリオキシエチレン脂肪酸エステル、ポリオキシエチレン多価アルコール脂肪酸エステル、ポリオキシエチレンプロピレンポリオール、ソルビタン脂肪酸エステル、ポリオキシエチレンソルビタン脂肪酸エステル、ポリオキシエチレン硬化ひまし油、ポリオキシアルキレン多環フェニルエーテル、ポリオキシエチレンアルキルアミン、アルキルアルカノールアミド、ポリアルキレングリコール（メタ）アクリレートなどが挙げられる。これらの中でも、ポリオキシエチレンアルキルエーテル、ポリオキシエチレン脂肪酸エステル、ポリオキシエチレンソルビタン脂肪酸エステル、ポリオキシエチレンアルキルアミンが好ましい。これらは、１種単独で使用してもよいし、２種以上を併用してもよい。
【００３７】
アニオン性界面活性剤としては、例えば、アルキル硫酸エステル塩、ポリオキシエチレンアルキルエーテル硫酸塩、アルキルベンゼンスルホン酸塩、α−オレフィンスルホン酸塩、メチルタウリル酸塩、スルホコハク酸塩、エーテルスルホン酸塩、エーテルカルボン酸塩、脂肪酸塩、ナフタレンスルホン酸ホルマリン縮合物、アルキルアミン塩、第四級アンモニウム塩、アルキルベタイン、アルキルアミンオキシドなどが挙げられる。これらの中でも、ポリオキシエチレンアルキルエーテル硫酸塩、スルホコハク酸塩が好ましい。
【００３８】
強制乳化型のウレタン樹脂粒子を用いて水分散体を製造する場合、界面活性剤の含有量としては、特に制限はなく、目的に応じて適宜選択することができるが、強制乳化型のウレタン樹脂粒子全量に対して、０．１質量％以上３０質量％以下が好ましく、５質量％以上２０質量％以下がより好ましい。含有量が、０．１質量％以上３０質量％以下の範囲内であれば、好適にウレタン樹脂粒子が造膜し、付着性や耐水性に優れたインクが得られ、記録物がブロッキングすることなく好適に用いられる。
【００３９】
−−ウレタン樹脂の各種物性−−
ウレタン樹脂粒子の体積平均粒径としては、インクジェット記録装置で使用することを考慮すると、１０ｎｍ以上１，０００ｎｍ以下が好ましく、１０ｎｍ以上５００ｎｍ以下がより好ましく、１０ｎｍ以上２００ｎｍ以下が更に好ましい。体積平均粒径が、１０ｎｍ以上１，０００ｎｍ以下であると、有機溶剤とウレタン樹脂粒子表面との接触部位が増加し、ウレタン樹脂粒子の造膜性が高まり、強靭な樹脂の連続被膜が形成されるため、高い強度の記録物を得ることができる。なお、体積平均粒径は、例えば、粒度分析装置（マイクロトラック  ＭＯＤＥＬ  ＵＰＡ９３４０、日機装株式会社製）を用いて測定することができる。
【００４０】
樹脂の定性及び定量としては、例えば、「プラスチック材料の各動特性の試験法と評価結果（２２）；安田武夫著、プラスチックス：日本プラスチック工業連盟誌／「プラスチックス」編集委員会編」に詳述されているような手順で確認することができる。具体的には、赤外線分光分析（ＩＲ）、熱分析（ＤＳＣ、ＴＧ／ＤＴＡ）、熱分解ガスクロマトグラフィ（ＰｙＧＣ）核磁気共鳴法（ＮＭＲ）などで分析することにより確認することができる。
【００４１】
ウレタン樹脂のガラス転移温度としては、示差走査熱量計（セイコーインスツルメンツ株式会社製、ＤＳＣ６２００）を用いて測定することができる。具体的には、下記の連続する温度プログラム１〜４の条件で測定を行い、温度プログラム３で測定された値をガラス転移温度とする。温度プログラム３の測定値を用いるのは、測定値の再現性を確保するためである。
温度プログラム：
（１）３０℃以上２５０℃以下：昇温速度３０℃／分間、保持時間１分間
（２）２５０以上−１００℃以下：冷却速度３０℃／分間、保持時間３０分間
（３）−１００以上２５０℃以下：昇温速度５℃／分間、保持時間１分間
（４）２５０以上３０℃以下：冷却速度３０℃／分間、保持時間２分間
【００４２】
ウレタン樹脂の最低造膜温度（以下、「ＭＦＴ」とも称することがある）は特に制限がない。但し、最低造膜温度が８０℃を超える場合、樹脂の造膜不良なく、画像堅牢性を向上できる点から、付与後のインクを加熱することが好ましい。
最低造膜温度を調整する場合、例えば、ウレタン樹脂のガラス転移温度（以下、「Ｔｇ」とも称することがある）をコントロールすることで調整することができ、ウレタン樹脂が共重合体である場合には、共重合体を形成するモノマーの比率を変えることにより調整することができる。なお、最低造膜温度とは、ウレタン樹脂をアルミニウム等の金属板の上に薄く流延し、温度を上げていったときに透明な連続フィルムが形成される最低温度のことをいい、最低造膜温度未満の温度領域では、エマルジョンは白色粉末状となる点をいう。最低造膜温度は、例えば、「造膜温度試験装置」（株式会社井元製作所製）、「ＴＰ−８０１  ＭＦＴテスター」（テスター産業株式会社製）などの市販の最低造膜温度測定装置により測定することができる。また、最低造膜温度は、樹脂の体積平均粒径によっても変化するため、樹脂の体積平均粒径の制御因子により樹脂の最低造膜温度を狙いの値とすることもできる。
【００４３】
＜シロキサン化合物＞
本実施形態のインクは、シロキサン化合物を含有する。シロキサン化合物を含有することで、インクにより形成される画像においてビーディング性が向上する。また、シロキサン化合物は、シロキサン界面活性剤として用いられることが好ましい。以降の記載では、シロキサン化合物が、シロキサン界面活性剤として用いられる場合について説明する。
【００４４】
シロキサン界面活性剤としては、例えば、ポリジメチルシロキサン等のポリシロキサン構造を有する化合物（シリコーン系化合物）の側鎖に親水性の基や親水性ポリマー鎖を有する化合物、ポリジメチルシロキサン等のポリシロキサン構造を有する化合物（シリコーン系化合物）の末端に親水性の基や親水性ポリマー鎖を有する化合物などが挙げられる。なお、ポリシロキサン界面活性剤とは、その構造中にポリシロキサン構造を有していればよい。
【００４５】
親水性の基や親水性ポリマー鎖としては、例えば、ポリエーテル基（ポリエチレンオキシド、ポリプロピレンオキンドやこれらの共重合体等）、ポリグリセリン（Ｃ３Η６Ｏ（ＣＨ２ＣＨ（ＯＨ）ＣＨ２Ｏ）ｎ−Ｈ等）、ピロリドン、ベタイン（Ｃ３Η６Ｎ＋（Ｃ２Ｈ４）２−ＣＨ２ＣＯＯ―等）、硫酸塩（Ｃ３Ｈ６Ｏ（Ｃ２Ｈ４Ｏ）ｎ−ＳＯ３Ｎａ等）、リン酸塩（Ｃ３Η６Ｏ（Ｃ２Ｈ４Ｏ）ｎ−Ｐ（＝Ｏ）ＯＨＯＮａ等）、４級塩（Ｃ３Ｈ６Ｎ＋（Ｃ２Ｈ４）３Ｃｌ−など）などが挙げられる。ただし、化学式中、ｎは１以上の整数を表す。これらの中でも、ポリエーテル基を有することが好ましい。また、末端に重合性ビニル基を有するポリジメチルシロキサン等と、共重合可能なその他のモノマー（上記モノマーの少なくとも一部には（メタ）アクリル酸、又はその塩などの親水性モノマーを用いることが好ましい）と、の共重合で得られる側鎖にポリジメチルシロキサンなどのシリコーン系化合物鎖を有するビニル系共重合体なども好適に挙げられる。これらの中でも、ポリシロキサン構造を有する化合物であり、かつ親水性ポリマー鎖を有する化合物が好ましく、親水性ポリマー鎖としてポリエーテル基を含有することがより好ましく、ポリシロキサン界面活性剤が疎水基としてメチルポリシロキサンを有し、親水基としてポリオキシエチレンの構造を有する非イオン界面活性剤であることが特に好ましい。
【００４６】
シロキサン界面活性剤としては、例えば、ポリエーテル変性シリコーン、ポリオキシアルキレン基含有シリコーン化合物などが挙げられる。
【００４７】
シロキサン界面活性剤としては、市販品を用いることができ、市販品としては、例えば、シルフェイスＳＡＧ００５、シルフェイスＳＡＧ００８、（以上、日信化学工業株式会社製）、ＦＺ２１１０、ＦＺ２１６６、ＳＨ−３７７２Ｍ、Ｌ７００１、ＳＨ−３７７３Ｍ、（以上、東レ・ダウ株式会社製）、ＫＦ−３５３、ＫＦ−９４５、ＫＦ−６０１７、（以上、信越化学工業株式会社製）、ＦｏｒｍＢａｎ  ＭＳ−５７５（Ｕｌｔｒａ  Ａｄｄｉｖｅｓ  Ｉｎｃ．社製）などが挙げられる。
【００４８】
シロキサン界面活性剤の含有量としては、インク全量に対して、０．１質量％以上４．０質量％以下が好ましく、１．０質量％以上２．０質量％以下がより好ましい。含有量が、０．１質量％以上４．０質量％以下である場合、ジエチレングリコールジエチルエーテルと併用することで各種非浸透性記録媒体に対するインクのビーディング性を向上でき、さらに光沢等の画像品質も向上できる
また、ジエチレングリコールジエチルエーテルの含有量とシロキサン化合物（シロキサン界面活性剤）の含有量との質量比（ジエチレングリコールジエチルエーテル／シロキサン化合物）は、１．０以上１５．０以下が好ましく、２．７以上１０．０以下であることがより好ましく、５．０以上６．０以下であることが更に好ましい。
【００４９】
＜色材＞
本実施形態のインクは、色材を含有する。色材としては特に限定されず、顔料、染料を使用可能である。顔料としては、無機顔料又は有機顔料を使用することができる。これらは、１種単独で用いても良く、２種以上を併用しても良い。また、顔料として、混晶を使用しても良い。
【００５０】
顔料としては、例えば、ブラック顔料、イエロー顔料、マゼンダ顔料、シアン顔料、白色顔料、緑色顔料、橙色顔料、金色や銀色などの光沢色顔料やメタリック顔料などを用いることができる。
無機顔料として、酸化チタン、酸化鉄、炭酸カルシウム、硫酸バリウム、水酸化アルミニウム、バリウムイエロー、カドミウムレッド、クロムイエローに加え、コンタクト法、ファーネス法、サーマル法などの公知の方法によって製造されたカーボンブラックを使用することができる。
また、有機顔料としては、アゾ顔料、多環式顔料（例えば、フタロシアニン顔料、ペリレン顔料、ペリノン顔料、アントラキノン顔料、キナクリドン顔料、ジオキサジン顔料、インジゴ顔料、チオインジゴ顔料、イソインドリノン顔料、キノフタロン顔料など）、染料キレート（例えば、塩基性染料型キレート、酸性染料型キレートなど）、ニトロ顔料、ニトロソ顔料、アニリンブラックなどを使用できる。これらの顔料のうち、溶媒と親和性の良いものが好ましく用いられる。その他、樹脂中空粒子、無機中空粒子の使用も可能である。
【００５１】
顔料の具体例として、黒色用としては、ファーネスブラック、ランプブラック、アセチレンブラック、チャンネルブラック等のカーボンブラック（Ｃ．Ｉ．ピグメントブラック７）類、または銅、鉄（Ｃ．Ｉ．ピグメントブラック１１）、酸化チタン等の金属類、アニリンブラック（Ｃ．Ｉ．ピグメントブラック１）等の有機顔料があげられる。
さらに、カラー用としては、Ｃ．Ｉ．ピグメントイエロー１、３、１２、１３、１４、１７、２４、３４、３５、３７、４２（黄色酸化鉄）、５３、５５、７４、８１、８３、９５、９７、９８、１００、１０１、１０４、１０８、１０９、１１０、１１７、１２０、１３８、１５０、１５３、１５５、１８０、１８５、２１３、Ｃ．Ｉ．ピグメントオレンジ５、１３、１６、１７、３６、４３、５１、Ｃ．Ｉ．ピグメントレッド１、２、３、５、１７、２２、２３、３１、３８、４８：２、４８：２（パーマネントレッド２Ｂ（Ｃａ））、４８：３、４８：４、４９：１、５２：２、５３：１、５７：１（ブリリアントカーミン６Ｂ）、６０：１、６３：１、６３：２、６４：１、８１、８３、８８、１０１（べんがら）、１０４、１０５、１０６、１０８（カドミウムレッド）、１１２、１１４、１２２（キナクリドンマゼンタ）、１２３、１４６、１４９、１６６、１６８、１７０、１７２、１７７、１７８、１７９、１８４、１８５、１９０、１９３、２０２、２０７、２０８、２０９、２１３、２１９、２２４、２５４、２６４、Ｃ．Ｉ．ピグメントバイオレット１（ローダミンレーキ）、３、５：１、１６、１９、２３、３８、Ｃ．Ｉ．ピグメントブルー１、２、１５（フタロシアニンブルー）、１５：１、１５：２、１５：３、１５：４（フタロシアニンブルー）、１６、１７：１、５６、６０、６３、Ｃ．Ｉ．ピグメントグリーン１、４、７、８、１０、１７、１８、３６、等がある。
【００５２】
染料としては、特に限定されることなく、酸性染料、直接染料、反応性染料、及び塩基性染料が使用可能であり、１種単独で用いてもよく、２種以上を併用してもよい。
染料として、例えば、Ｃ．Ｉ．アシッドイエロー １７，２３，４２，４４，７９，１４２、Ｃ．Ｉ．アシッドレッド ５２，８０，８２，２４９，２５４，２８９、Ｃ．Ｉ．アシッドブルー ９，４５，２４９、Ｃ．Ｉ．アシッドブラック １，２，２４，９４、Ｃ．Ｉ．フードブラック １，２、Ｃ．Ｉ．ダイレクトイエロー １，１２，２４，３３，５０，５５，５８，８６，１３２，１４２，１４４，１７３、Ｃ．Ｉ．ダイレクトレッド １，４，９，８０，８１，２２５，２２７、Ｃ．Ｉ．ダイレクトブルー １，２，１５，７１，８６，８７，９８，１６５，１９９，２０２、Ｃ．Ｉ．ダイレクドブラック １９，３８，５１，７１，１５４，１６８，１７１，１９５、Ｃ．Ｉ．リアクティブレッド １４，３２，５５，７９，２４９、Ｃ．Ｉ．リアクティブブラック ３，４，３５が挙げられる。
【００５３】
インク中の色材の含有量は、画像濃度の向上、良好な密着性や吐出安定性の点から、０．１質量％以上１５質量％以下が好ましく、より好ましくは１質量％以上１０質量％以下である。
【００５４】
顔料を分散してインクを得る方法としては、顔料に親水性官能基を導入して自己分散性顔料とする方法、顔料の表面を樹脂で被覆して分散させる方法、分散剤を用いて分散させる方法、などが挙げられる。
顔料に親水性官能基を導入して自己分散性顔料とする方法としては、例えば、顔料（例えばカーボン）にスルホン基やカルボキシル基等の官能基を付加することで、水中に分散可能とする方法が挙げられる。
顔料の表面を樹脂で被覆して分散させる方法としては、顔料をマイクロカプセルに包含させ、水中に分散可能とする方法が挙げられる。これは、樹脂被覆顔料と言い換えることができる。この場合、インクに配合される顔料はすべて樹脂に被覆されている必要はなく、被覆されない顔料や、部分的に被覆された顔料がインク中に分散していてもよい。
分散剤を用いて分散させる方法としては、界面活性剤に代表される、公知の低分子型の分散剤、高分子型の分散剤を用いて分散する方法が挙げられる。
分散剤としては、顔料に応じて例えば、アニオン界面活性剤、カチオン界面活性剤、両性界面活性剤、ノニオン界面活性剤等を使用することが可能である。
分散剤として、竹本油脂社製ＲＴ−１００（ノニオン系界面活性剤）や、ナフタレンスルホン酸Ｎａホルマリン縮合物も、分散剤として好適に使用できる。
分散剤は１種を単独で用いても、２種以上を併用してもよい。
【００５５】
＜顔料分散体＞
顔料に、水や有機溶剤などの材料を混合してインクを得ることが可能である。また、顔料と、その他水や分散剤などを混合して顔料分散体としたものに、水や有機溶剤などの材料を混合してインクを製造することも可能である。
顔料分散体は、水、顔料、顔料分散剤、必要に応じてその他の成分を混合、分散し、粒径を調整して得られる。分散は分散機を用いると良い。
顔料分散体における顔料の粒径については特に制限はないが、顔料の分散安定性が良好となり、吐出安定性、画像濃度などの画像品質も高くなる点から、最大個数換算で最大頻度が２０ｎｍ以上５００ｎｍ以下が好ましく、２０ｎｍ以上１５０ｎｍ以下がより好ましい。顔料の粒径は、粒度分析装置（ナノトラック  Ｗａｖｅ−ＵＴ１５１、マイクロトラック・ベル株式会社製）を用いて測定することができる。
顔料分散体における顔料の含有量は、特に制限はなく、目的に応じて適宜選択することができるが、良好な吐出安定性が得られ、また、画像濃度を高める点から、０．１質量％以上５０質量％以下が好ましく、０．１質量％以上３０質量％以下がより好ましい。
顔料分散体に対し、必要に応じて、フィルター、遠心分離装置などで粗大粒子をろ過し、脱気することが好ましい。
【００５６】
＜水＞
本実施形態のインクは、水を含有することが好ましい。インクにおける水の含有量は、特に制限はなく、目的に応じて適宜選択することができるが、インクの乾燥性及び吐出信頼性の点から、インク全量に対して、１０質量％以上９０質量％以下が好ましく、２０質量％以上６０質量％以下がより好ましい。
【００５７】
＜添加剤＞
インクには、必要に応じて、消泡剤、防腐防黴剤、防錆剤、ｐＨ調整剤等を加えても良い。
【００５８】
−消泡剤−
消泡剤としては、特に制限はなく、例えば、シリコーン系消泡剤、ポリエーテル系消泡剤、脂肪酸エステル系消泡剤などが挙げられる。これらは、１種を単独で用いても、２種以上を併用してもよい。これらの中でも、破泡効果に優れる点から、シリコーン系消泡剤が好ましい。
【００５９】
−防腐防黴剤−
防腐防黴剤としては、特に制限はなく、例えば、１，２−ベンズイソチアゾリン−３−オンなどが挙げられる。
【００６０】
−防錆剤−
防錆剤としては、特に制限はなく、例えば、酸性亜硫酸塩、チオ硫酸ナトリウムなどが挙げられる。
【００６１】
−ｐＨ調整剤−
ｐＨ調整剤としては、ｐＨを７以上に調整することが可能であれば、特に制限はなく、ジエタノールアミン、トリエタノールアミン等のアミンなどが挙げられる。
【００６２】
＜インクの物性＞
インクの物性としては、特に制限はなく、目的に応じて適宜選択することができ、例えば、粘度、表面張力、ｐＨ等が以下の範囲であることが好ましい。
インクの２５℃での粘度は、印字濃度や文字品位が向上し、また、良好な吐出性が得られる点から、５ｍＰａ・ｓ以上３０ｍＰａ・ｓ以下が好ましく、５ｍＰａ・ｓ以上２５ｍＰａ・ｓ以下がより好ましい。ここで、粘度は、例えば回転式粘度計（東機産業社製ＲＥ−８０Ｌ）を使用することができる。測定条件としては、２５℃で、標準コーンローター（１°３４’×Ｒ２４）、サンプル液量１．２ｍＬ、回転数５０ｒｐｍ、３分間で測定可能である。
インクの表面張力としては、記録媒体上で好適にインクがレベリングされ、インクの乾燥時間が短縮される点から、２５℃で、３５ｍＮ／ｍ以下が好ましく、３２ｍＮ／ｍ以下がより好ましい。
インクのｐＨとしては、接液する金属部材の腐食防止の観点から、７〜１２が好ましく、８〜１１がより好ましい。
【００６３】
＜記録媒体＞
記録媒体としては特に制限はなく、普通紙、光沢紙、特殊紙、布などを用いることもできるが、非浸透性基材を用いても良好な画像形成が可能である。
非浸透性基材とは、水透過性、吸収性が低い表面を有する基材であり、内部に多数の空洞があっても外部に開口していない材質も含まれ、より定量的には、ブリストー（Ｂｒｉｓｔｏｗ）法において接触開始から３０ｍｓｅｃ１／２までの水吸収量が１０ｍＬ／ｍ２以下である基材をいう。
非浸透性基材としては、例えば、塩化ビニル樹脂フィルム、ポリエチレンテレフタレート（ＰＥＴ）フィルム、ポリプロピレン、ポリエチレン、ポリカーボネートフィルムなどのプラスチックフィルムを、好適に使用することができる。
【００６４】
ポリプロピレン、ポリエチレンを用いた非浸透性基材としては、例えば、ＡＲ１０２５、ＡＲ１０５６、ＡＲ１０８２、ＥＣ１０８２、１０８２Ｄ、１０７３Ｄ、１０５６Ｄ、１０２５Ｄ、ＦＲ１０７３（旭・デュポン フラッシュスパン プロダクツ株式会社）、Ｐ２００２、Ｐ２１０２、Ｐ２１０８、Ｐ２１６１、Ｐ２１７１、Ｐ２１１１、Ｐ４２６６、Ｐ５７６７、Ｐ３１６２、Ｐ６１８１、Ｐ８１２１、Ｐ１１６２、Ｐ１１１１、Ｐ１１２８、Ｐ１１８１、Ｐ１１５３、Ｐ１１５７、Ｐ１１４６、Ｐ１１４７、Ｐ１１７１（東洋紡株式会社）、ＹＰＩ、アクアユポ、スーパーユポ、ウルトラユポ、ニューユポ、ユポ電飾用紙、ユポ建材用紙、ユポハイグロス、ユポジェット、メタリックユポ（株式会社ユポ・コーポレーション）などが挙げられる。
【００６５】
＜記録物＞
記録物は、記録媒体上に、本実施形態のインクを用いて形成されたインク膜を有する。インクジェット記録装置及びインクジェット記録方法により記録して記録物を形成することができる。
【００６６】
＜＜記録装置、記録方法＞＞
本実施形態のインクは、インクジェット記録方式による各種記録装置、例えば、プリンタ、ファクシミリ装置、複写装置、プリンタ／ファックス／コピア複合機、立体造形装置などに好適に使用することができる。
記録装置、記録方法とは、記録媒体に対してインクや各種処理液等を吐出することが可能な装置、当該装置を用いて記録を行う方法である。記録媒体とは、インクや各種処理液が一時的にでも付着可能なものを意味する。
この記録装置には、インクを吐出するヘッド部分だけでなく、記録媒体の給送、搬送、排紙に係わる手段、その他、前処理装置、後処理装置と称される装置などを含むことができる。
記録装置、記録方法は、加熱工程に用いる加熱手段、乾燥工程に用いる乾燥手段を有しても良い。加熱手段、乾燥手段には、例えば、記録媒体の印字面や裏面を加熱、乾燥する手段が含まれる。加熱手段、乾燥手段としては、特に限定されないが、例えば、温風ヒーター、赤外線ヒーターを用いることができる。加熱、乾燥は、印字前、印字中、印字後などに行うことができる。
加熱手段、乾燥手段として赤外線ヒーターを用いた場合、少なくとも近赤外線照射装置を備えている。近赤外線照射装置は、ハロゲンランプと反射ミラーから成る装置が知られている。反射ミラーにハロゲンヒーターを組み込み、加熱ユニット化することにより効率の良い加熱を実現しようとしたものが製品化されており、例えば、ＵＨ−ＵＳＣ−ＣＬ３００、ＵＨＵＳＣ−ＣＬ７００、ＵＨ−ＵＳＣ−ＣＬ１０００、ＵＨ−ＵＳＤ−ＣＬ３００、ＵＨＵＳＤ−ＣＬ７００、ＵＨ−ＵＳＤ−ＣＬ１０００、ＵＨ−ＭＡ１−ＣＬ３００、ＵＨＭＡ１−ＣＬ７００、ＵＨ−ＭＡ１−ＣＬ１０００（全てウシオ電機製）などが挙げられる。
また、記録装置、記録方法は、インクによって文字、図形等の有意な画像が可視化されるものに限定されるものではない。例えば、幾何学模様などのパターン等を形成するもの、３次元像を造形するものも含まれる。
また、記録装置には、特に限定しない限り、吐出ヘッドを移動させるシリアル型装置、吐出ヘッドを移動させないライン型装置のいずれも含まれる。
更に、この記録装置には、卓上型だけでなく、Ａ０サイズの記録媒体への印刷も可能とする広幅の記録装置や、例えばロール状に巻き取られた連続用紙を記録媒体として用いることが可能な連帳プリンタも含まれる。
【００６７】
記録装置の一例について図１乃至図２を参照して説明する。図１は同装置の斜視説明図である。図２はメインタンクの斜視説明図である。記録装置の一例としての画像形成装置４００は、シリアル型画像形成装置である。画像形成装置４００の外装４０１内に機構部４２０が設けられている。ブラック（Ｋ）、シアン（Ｃ）、マゼンタ（Ｍ）、イエロー（Ｙ）の各色用のメインタンク４１０（４１０ｋ、４１０ｃ、４１０ｍ、４１０ｙ）の各インク収容部４１１は、例えばアルミニウムラミネートフィルム等の包装部材により形成されている。インク収容部４１１は、例えば、プラスチックス製の収容容器ケース４１４内に収容される。これによりメインタンク４１０は、各色のインクカートリッジとして用いられる。
一方、装置本体のカバー４０１ｃを開いたときの開口の奥側にはカートリッジホルダ４０４が設けられている。カートリッジホルダ４０４には、メインタンク４１０が着脱自在に装着される。これにより、各色用の供給チューブ４３６を介して、メインタンク４１０の各インク排出口４１３と各色用の吐出ヘッド４３４とが連通し、吐出ヘッド４３４から記録媒体へインクを吐出（付与）可能となる。
【００６８】
なお、インクの使用方法としては、インクジェット記録方法に制限されず、広く使用することが可能である。インクジェット記録方法以外にも、例えば、ブレードコート法、グラビアコート法、バーコート法、ロールコート法、ディップコート法、カーテンコート法、スライドコート法、ダイコート法、スプレーコート法などが挙げられる。
【実施例】
【００６９】
以下、本発明の実施例を説明するが、本発明はこれら実施例に何ら限定されるものではない。
【００７０】
＜顔料分散体の調製＞
以下の処方混合物をプレミックスした後、ディスクタイプのビーズミル（株式会社シンマルエンタープライゼス製、ＫＤＬ型、メディア：直径０．３ｍｍジルコニアボール使用）で７時間循環分散して自己分散型ブラック顔料分散体（顔料固形分濃度：１５質量％）を得た。
・カーボンブラック顔料（商品名：Ｍｏｎａｒｃｈ８００、キャボット社製）：１５．０質量部
・アニオン性界面活性剤（商品名：パイオニンＡ−５１−Ｂ、竹本油脂株式会社製）：２．０質量部
・イオン交換水：８３．０質量部
【００７１】
＜インクの調整＞
（実施例１）
以下の配合で、全部で１００質量部になるようにイオン交換水を加え、調合後混合攪拌し、５μｍのフィルター（ザルトリウス社製ミニザルト）で濾過して、実施例１のインクを得た。
・顔料分散体：１５．０質量部（顔料固形分量：２．３質量部）
・スーパーフレックス３００（ポリウレタン系樹脂粒子、樹脂固形分濃度：３０質量％、第一工業製薬社製）：２６．６質量部（樹脂固形分量：８．０質量部）
・ＫＦ−３５３（シロキサン系界面活性剤、ＨＬＢ値＝１０、信越化学工業社製）：１．０質量部
・１，２−プロパンジオール：１０．０質量部
・１，３−ブタンジオール：５．０質量部
・３−メトキシ−Ｎ，Ｎ−ジメチルプロピオンアミド：５．０質量部
・ジエチレングリコールジエチルエーテル：６．０質量部
・３−メトキシ−３−メチルブタノール：４．０質量部
・プロキセルＬＶ（アビシア製防腐剤）：０．１質量部
・高純水：残量
【００７２】
（実施例２〜８、比較例１〜３）
表１に記載の処方で実施例１のインクと同様にして実施例２〜８および比較例１〜３のインクを調整した。なお、表１において、各数値は各成分の全量を表し、括弧書き内の数値は各成分の固形分量を表す。また各数値の単位は質量部である。
【００７３】
なお、表中における各成分は以下の材料を使用した。
・Ｊ−４５０（スチレンアクリル系樹脂粒子、樹脂固形分濃度：４２質量％、ジョンソンポリマー社製）
・ＦＳ３００（フッ素系界面活性剤、Ｄｕｐｏｎｔ製）
【００７４】
【表１】
2020152743.tif 000003
【００７５】
得られたインクを用いて、以下のようにして、「耐擦過性」、「ビーディング性」、「画像光沢度」、及び「密着性」を評価した。結果を表２に示す。
【００７６】
［ベタ画像の形成］
調整したインクをインクジェットプリンター（装置名：ＩＰＳｉＯ  ＧＸｅ５５００改造機、株式会社リコー製）に充填し、ポリ塩化ビニルフィルム（ＣＰＰＶＷＰ１３００、桜井株式会社製、以下、「ＰＶＣフィルム」とも称することがある）の記録媒体に対し、インク付着量が０．６ｇ／ｃｍ２となるように、ベタ画像を記録した。記録後、ベタ画像をホットプレート（ＮＩＮＯＳ  ＮＤ−１、アズワン株式会社製）上で８０℃で１時間乾燥させた。
なお、ＩＰＳｉＯ  ＧＸｅ５５００改造機は、ＩＰＳｉＯ  ＧＸｅ５５００機を、１５０ｃｍの印字幅で３０ｍ２／ｈｒの記録速度相当の記録をＡ４サイズで再現できるように改造したものである。また、ＩＰＳｉＯ  ＧＸｅ５５００改造機には上記ホットプレートも設置されており、記録後の加熱条件（加熱温度、加熱時間）を変えることができるように改造されている。
【００７７】
＜耐擦過性＞
ＰＶＣフィルムの記録媒体に形成されたベタ画像を綿布で１０回擦り、綿布への顔料転写具合を目視で観察し、下記の基準で評価した。評価がＢ以上であることが望ましい。
〔評価基準〕
Ａ：綿布への顔料転写は殆どみられない
Ｂ：若干の顔料転写がみられる
Ｃ：明らかに顔料が転写している
【００７８】
＜ビーディング性＞
ＰＶＣフィルムの記録媒体に形成されたベタ画像の記録ムラを目視により観察し、下記評価基準に基づいて、ビーディング性を評価した。評価がＢ以上であることが実使用上望ましい。
〔評価基準〕
Ａ：非常に良好（ビーディングが全くなかった）
Ｂ：良好（わずかにビーディングが観察された）
Ｃ：普通（ビーディングがあった）
Ｄ：不良（著しいビーディングがあった）
【００７９】
＜画像光沢度＞
ＰＶＣフィルムの記録媒体に形成されたベタ画像の６０°光沢度を、光沢度計（ＢＹＫ  Ｇａｒｄｅｎｅｒ社製、４５０１）により４回測定し、光沢値の平均値を求め、下記評価基準に基づいて、「画像光沢度」を評価した。評価がＢ以上であることが望ましい。
〔評価基準〕
ＡＡ：光沢値が１００以上
Ａ：光沢値が９０以上１００未満
Ｂ：光沢値が８０以上９０未満
Ｃ：光沢値が８０未満
【００８０】
＜密着性＞
上記ベタ画像の形成において、ＰＶＣフィルムの代わりにＰＰフィルムの記録媒体（東洋紡製、Ｐ２１６１）を用いた以外は同様にしてベタ画像を形成した。次に、このベタ画像に対し、布粘着テープ（ニチバン株式会社製、１２３ＬＷ−５０）を用いた碁盤目剥離試験により、試験マス目１００個の残存マス数をカウントし、下記評価基準に基づいて、記録媒体に対する「密着性」を評価した。評価がＢ以上であることが実使用上望ましい。
〔評価基準〕
ＡＡ：残存マス数が９８個以上
Ａ：残存マス数が９０個以上９８個未満
Ｂ：残存マス数が７０個以上９０個未満
Ｃ：残存マス数が７０個未満
【００８１】
【表２】
2020152743.tif 000004
【００８２】
実施例１、２、３は、本発明の好ましい形態であり、密着性及びビーディング性に優れ、非浸透性記録媒体に印字した際にも高い画像光沢度が得られると共に、耐擦過性を有する画像を得られることが分かる。
実施例４、５は樹脂固形分量が８．０質量％以上である例であり、実施例１、２に比べて画像光沢度が劣る結果となった。
実施例６は、一般式（１）で表される化合物を含まない例であり、実施例１、２に比べビーディング性が劣る結果となった。
実施例７は、シロキサン化合物（シロキサン系界面活性剤）の添加量がやや少ない例であり、実施例１、２に比べ画像光沢度が劣る結果となった。
実施例８は、シロキサン化合物（シロキサン系界面活性剤）の添加量がやや多い例であり、実施例１、２に比べ密着性およびビーディング性が劣る結果となった。
【００８３】
比較例１は、シロキサン化合物（シロキサン系界面活性剤）を含まない例であり、実施例に比べビーディング性および画像光沢度が劣る結果となった。
比較例２は、ウレタン樹脂を用いない例であり、実施例に比べ密着性および耐擦過性が劣る結果となった。
比較例３は、ジエチレングリコールジエチルエーテルの添加量が６％未満である例であり、実施例に比べビーディング性および画像光沢度が劣る結果となった。
【００８４】
なお、表２の結果から、本発明におけるインクが屋外用途に適したものであることが分かる。また、実施例１〜６のインクは、比較例に対し、ビーディング性及び密着性に優れていた。
【符号の説明】
【００８５】
４００  画像形成装置
４０１  画像形成装置の外装
４０１ｃ  装置本体のカバー
４０４  カートリッジホルダ
４１０  メインタンク
４１０ｋ、４１０ｃ、４１０ｍ、４１０ｙ  ブラック（Ｋ）、シアン（Ｃ）、マゼンタ（Ｍ）、イエロー（Ｙ）の各色用のメインタンク
４１１  インク収容部
４１３  インク排出口
４１４  収容容器ケース
４２０  機構部
４３４  吐出ヘッド
４３６  供給チューブ
【先行技術文献】
【特許文献】
【００８６】
【特許文献１】特開２０１７−１１５１２７号公報
【図１】
2020152743.tif 000006
【図２】
2020152743.tif 000007